(57)【特許請求の範囲】
【請求項１】
溶融した熱伝導材料を固化して容器状に形成される鍋基体と、
前記熱伝導材料の固化に伴い、前記鍋基体の外面に取着される発熱体と、からなる調理器用鍋において、
前記発熱体はボール状で、外面が前記鍋基体により覆われずに露出する側壁と、外面が前記鍋基体により覆われ、前記側壁の先端から当該側壁と連続して屈曲されずに直線状に延びる延長部と、を有することを特徴とする調理器用鍋。
【請求項２】
内表面に段差状の角部を形成した雌金型を用意するステップと、
側壁の先端から当該側壁と連続して屈曲されずに直線状に延長部を延ばしたボール状の発熱体を用意するステップと、
前記角部よりも前記延長部を突出させた状態で、前記発熱体を前記雌金型の内表面にセットするステップと、
前記雌金型に溶融した熱伝導材料を流し込むステップと、
前記雌金型に雄金型を嵌合させて加圧し、前記発熱体を前記角部で折り曲げないように変形させるステップと、
前記熱伝導材料を固化して容器状の鍋基体を形成すると共に、前記熱伝導材料の固化に伴い、前記側壁の外面には前記鍋基体が覆われず、前記延長部の外面には前記鍋基体が覆われるようにして、前記鍋基体の外面に前記発熱体を取着させるステップと、
からなることを特徴とする調理器用鍋の製造方法。
【発明の詳細な説明】
【技術分野】
【０００１】
本発明は、炊飯器などの各種調理器に適用され、溶湯鍛造により製造される調理器用鍋とその製造方法に関する。
【背景技術】
【０００２】
溶湯鍛造で製造された調理器用鍋は、加熱コイルで鍋を発熱させる必要があり、内面に鉄を溶射したステンレス絞り品による発熱体と、アルミニウムなどの良熱伝導性による鍋基体で構成される。調理器用鍋の製造方法は、例えば特許文献１，２などにも開示されているが、雌金型に鉄溶射された発熱体をセットした状態で、その雌金型に溶解された鍋基体の母材となるアルミニウムを流し込み、鍋の内部形状に対応した雄金型を嵌合させ、プレスで加圧しながらアルミニウムを固化させて、鍋基体と発熱体とを結合させた鍋を形成している。以後、この一連の製造工程を溶湯鍛造工程と呼ぶ。
【０００３】
図６は、従来の発熱体１を雌金型１０１にセットした時の要部断面図である。また図７は、図６のＡ部を拡大した図である。これらの各図において、雌金型１０１は鍋（ここでは図示せず）の外形形状に対応した凹状の内表面となるキャビティ面１０２を有し、このキャビティ面１０２の途中には段差状の角部１０３が周回形成される。一方、発熱体１は上端を開口した有底ボール形状で、加熱コイル（図示せず）からの交番磁界により発熱する鉄底部２と、発熱体１の上端部で外方に折り曲げられたフランジ部３とを有する。そして、フランジ部３を角部１０３に載せることで、発熱体１が雌金型１０１に吊設状態でセットされる。このとき、発熱体１の外面と雌金型１０１のキャビティ面１０２との間には、その後の加圧時に発熱体１の引込みを可能にする所定の引込み隙間１１１が形成される。
【０００４】
溶湯鍛造工程では、フランジ部３の直下に位置する発熱体１の境界部を越えて、溶解されたアルミニウムが発熱体１の外面に回り込まないように、プレスでの加圧時に発熱体１の境界部を、雌金型１０１に密着してシールする必要がある。その方法は、溶湯鍛造工程で、発熱体１のフランジ部３と雌金型１０１の角部１０３で発熱体１を絞り込むことで、発熱体１の境界面とキャビティ面１０２との間を全周にわたりシールする、というものであった。
【０００５】
図８は、従来考えられていた発熱体１と雌金型１０１とのシール構造を説明するのに、図６のＢ部を拡大したものである。同図（ａ）に示す「加圧前」の状態では、発熱体１のフランジ部３が雌金型１０１の角部１０３の面上に、隙間のない状態で載置される。この後、発熱体１をセットした雌金型１０１に溶湯アルミニウムを流し込み、図示しない雄金型を嵌合させてプレスで加圧した時に、発熱体１の境界面とキャビティ面１０２との間が全周にわたり完全にシールされていれば、溶湯アルミニウムが発熱体１の境界部外面よりも下方に回り込んではみ出すことはない。
【０００６】
ところが、図８（ｂ）に示す「加圧後」の状態では、プレスでの加圧時に発熱体１が矢印Ｓ１の方向に引込まれるのに伴い、フランジ部３が加圧方向に起こされると、発熱体１の境界部４と雌金型１０１のキャビティ面１０２との間が完全にシールしきれず、その隙間に矢印Ｓ２の方向から溶湯アルミニウムが入り込んで、境界面４よりも下方で溶湯アルミニウムＲの境界バリが発生する。
【０００７】
上述した溶湯鍛造工程の開発当初は、鍋の内面を切削加工した後、鍋の内面と外面への塗装を行なっていたため、発熱体１の境界部４を越えて多少のアルミニウムが発熱体１の外面に回り込んではみ出していても、さほど問題にはならなかった。しかし近年は、鍋のデザイン性を向上させるのに、発熱体１の素地を外観面とする製品仕様が主流となっているため、こうしたアルミニウムの回り込みは不可となり、その対応策として、発熱体１の境界部４ではみ出したアルミニウムを切削加工する仕様となっていた。
【先行技術文献】
【特許文献】
【０００８】
【特許文献１】特開平８−５２０６４号公報
【特許文献２】特開平８−５２０６５号公報
【発明の概要】
【発明が解決しようとする課題】
【０００９】
上述した発熱体１の外面への母材の回り込みは、回り込む母材量が大きいものを「湯差し不良」と呼び、小さいものを「境界バリ不良」と呼んでいる。また、発熱体１の境界面４全周に至るまで母材が行き渡らず、発熱体１と母材との間に隙間ができる現象を「湯回り不良」と呼んでいる。
【００１０】
図９は、「湯差し不良」を起こした鍋３１の外観写真であり、同図では発熱体１の境界部４よりはみ出した鍋基体２１の湯差し不良部Ｆ１が確認できる。湯差しとは、境界部４における発熱体１の外面への湯回りの大きさ（すなわち、境界部４からはみ出した鍋基体２１のバリ先端までの距離）が、５ｍｍ以上のものを指す。図１０は、「境界バリ不良」を起こした鍋３１の外観写真であり、同図では発熱体１の境界部４よりはみ出した鍋基体２１の境界バリ不良部Ｆ２が確認できる。境界バリとは、境界部４における発熱体１の外面への湯回りの大きさが、５ｍｍ未満のものを指す。図１１は、「湯回り不良」を起こした鍋３１の外観写真であり、同図では発熱体１の境界部４の全周に鍋基体２１が回り込まず、穴が開いているような形状の湯回り不良部Ｆ３が確認できる。
【００１１】
「湯差し不良」や「境界バリ不良」では、鍋の仕上げ加工として、発熱体１の境界部４で鍋基体２１のはみ出した部分を切削する必要があるが、切削後にバリの残りが発生する切削不良の可能性がある。そこで、こうした発熱体１の境界部４における切削不良を無くす最善の方法は、切削工程そのものを無くすことであると考えた。それを実現するには、上述した「境界バリ不良」を含む「湯差し不良」や、「湯回り不良」の撲滅が必須条件となる。
【００１２】
本発明は、上記課題を解決するのになされたもので、その目的は、溶湯鍛造工程で発熱体の境界部で湯差しや湯回りによる不良を発生させない調理器用鍋とその製造方法を提供することにある。
【課題を解決するための手段】
【００１３】
本発明は、溶融した熱伝導材料を固化して容器状に形成される鍋基体と、前記熱伝導材料の固化に伴い、前記鍋基体の外面に取着される発熱体と、からなる調理器用鍋において、前記発熱体はボール状で、外面が前記鍋基体により覆われずに露出する側壁と、外面が前記鍋基体により覆われ、前記側壁の先端から当該側壁と連続して屈曲されずに直線状に延びる延長部と、を有することを特徴とする。
【００１４】
また本発明は、内表面に段差状の角部を形成した雌金型を用意するステップと、側壁の先端から当該側壁と連続して屈曲されずに直線状に延長部を延ばしたボール状の発熱体を用意するステップと、前記角部よりも前記延長部を突出させた状態で、前記発熱体を前記雌金型の内表面にセットするステップと、前記雌金型に溶融した熱伝導材料を流し込むステップと、前記雌金型に雄金型を嵌合させて加圧し、前記発熱体を前記角部で折り曲げないように変形させるステップと、前記熱伝導材料を固化して容器状の鍋基体を形成すると共に、前記熱伝導材料の固化に伴い、前記側壁の外面には前記鍋基体が覆われず、前記延長部の外面には前記鍋基体が覆われるようにして、前記鍋基体の外面に前記発熱体を取着させるステップと、からなる調理器用鍋の製造方法である。
【発明の効果】
【００１５】
請求項１および請求項２の発明によれば、発熱体の側壁先端でフランジ状に折り曲げるのではなく、直線状に延ばした延長部とすることにより、溶湯鍛造工程の途中で、ボール状の発熱体が雌金型に対してどのように傾いてセットされた場合でも、側壁と延長部との境となる境界部で、溶湯アルミニウムの湯差しや湯回りによる不良を発生させない調理器用鍋を得ることができる。
【図面の簡単な説明】
【００１６】
【図１】本発明の一実施形態における完成状態の鍋について、その縦端面図と要部拡大図をそれぞれ示している。
【図２】図１の比較として、従来の完成状態における鍋について、その縦端面図と要部拡大図をそれぞれ示している。
【図３】実際の発熱体と雌金型とのシール構造を説明するのに、図６のＢ部を拡大した図である。
【図４】本実施形態において、金型にセットする前の発熱体の要部端面形状を示す図である。
【図５】溶湯鍛造工程後の鍋の要部断面形状を示す写真である。
【図６】従来の発熱体を雌金型にセットした時の要部断面図である。
【図７】同上、図６のＡ部を拡大した図である。
【図８】従来考えられていた発熱体と雌金型とのシール構造を説明するのに、図６のＢ部を拡大した図である。
【図９】「湯差し不良」の一例を示す鍋の写真である。
【図１０】「境界バリ不良」の一例を示す鍋の写真である。
【図１１】「湯回り不良」の一例を示す鍋の写真である。
【発明を実施するための形態】
【００１７】
以下、本発明の好ましい実施形態について、調理器である炊飯器に用いられる鍋を例にして、添付図面を参照しながら詳説する。なお、従来例と本実施形態で共通する箇所には、基本的に同一の符号を用いて説明する。
【００１８】
図１は、本実施形態の鍋３１について、その対称軸Ｐを境に右側の縦端面図と、四角で囲まれた部分の拡大図をそれぞれ示している。図１に示す完成状態の鍋３１は、上述した溶湯鍛造工程を経て形成されたもので、所定量の米や水などの被炊飯物を収容できるように、上面を開口した有底容器状の鍋基体２１と、鍋基体２１の外底面部から外周面部にかけて密着接合する発熱体１とにより構成される。鍋基体２１は、溶融した例えばアルミニウムなどの熱伝導材料を固化して得られたもので、完成した鍋３１の内面全体と外面上側を形成する。また、鍋基体２１となる熱伝導材料の固化に伴い、鍋基体２１の外面に取着される発熱体１は、例えば鉄やステンレスなどの誘導加熱される材料からなり、完成した鍋３１の外面下側を形成する。ここでは鍋３１以外の構成は図示しないが、予め被炊飯物を入れた鍋３１を炊飯器の本体に装着し、鍋３１の上面開口を蓋で閉じて、操作部からの入力により加熱開始を指示すると、炊飯器本体に配置した加熱コイルに高周波電流が流れ、加熱コイルから発生する交番磁界により発熱体１が発熱して鍋基体２１に伝導し、鍋３１に収容した被炊飯物が加熱される。
【００１９】
図１に示すように、鍋３１は全体として、床面などに載置可能な底壁部３３と、底壁部３３の外周縁から立ち上がる周側壁部３４と、周側壁部３４の上周縁から鍋３１の上端に至る上壁部３５と、周側壁部３４の上部外面より外周方向に延設する円環フランジ状の羽根部３６と、により構成され、特に上壁部３５をすぼめて周側壁部３４の側面に丸みを持たせることで、被炊飯物に対して強い熱対流を起こし、熱を素早く中心まで伝え、鍋３１全体に高温を維持できる羽釜形状に形成される。
【００２０】
発熱体１は、鍋３１の底壁部３３から周側壁部３４の下側にかけて配置される椀状の鉄底部２と、鉄底部２の先端となる上周縁から直線状に延びて、発熱体１の先端となる上周縁に達する延長部６とにより構成される。この中で発熱体１の鉄底部２は、鍋３１の最底部を底壁と、底壁の外周縁から立ち上がる側壁とを兼ねるもので、何れもその外面は鍋基体２１で覆われていない露出した状態に形成される。一方、発熱体１の延長部６は、その外面が鍋基体２１で覆われており、鍋３１の外周方向に若干広がりながら立ち上がる鉄底部２の先端部から、そのまま折曲げ部を形成することなく連続して延びている。したがって、ここでいう発熱体１の境界部４は、鉄底部２と延長部６との境となる部分といえる。
【００２１】
比較のために、背景技術で説明した従来の完成状態の鍋３１を図２に示す。同図において、ここでも鍋３１の対称軸Ｐを境に右側の縦断面図と、四角で囲まれた部分の拡大図をそれぞれ図示する。図１に示す本実施形態の鍋３１との違いを説明すると、従来の鍋基体２１は、羽根部３６に代わって上壁部３５の上周縁より外周方向に円環状のフランジ３７が設けられている。但し、これは鍋３１の外形形状に関するもので、適宜変更が可能であり、本発明には直接関係しない。重要なのは、完成状態の鍋３１において、従来のような発熱体１の上部で非直線状に屈曲されたフランジ部３に代わって、直線状で屈曲されていない延長部６が形成される、ということである。
【００２２】
ところで、従来からこの種の鍋３１において、溶湯鍛造工程で「湯差し不良」や「境界バリ不良」が発生する原因は、図８を参照して説明した通りのものであると考えられていた。しかし本発明者らは、こうした不良の発生するメカニズムを正しく解明し、そこからどのようにして不良が止められるのかについて鋭意検討を進めた結果、本発明の目的を達成できることを見出した。以下、その詳細を説明する。
【００２３】
図３は、本発明者らが解明した発熱体１と雌金型１０１とのシール構造を説明するための図で、前述の図８に対応して、図６のＢ部を拡大したものである。同図（ａ）の「加圧前」で示すように、実際の溶湯鍛造工程では、発熱体１を雌金型１０１にセットすると、フランジ部３の下面と雌金型１０１の角部１０３の上面との間に、僅かな隙間１２１が形成される。これは、ボール状の発熱体１が雌金型１０１に対し傾いていて、本来の雌金型１０１のシール部分から外れてしまうことに起因する。したがって発熱体１は、フランジ部３よりも下方の鉄底部２の上部外面と、雌金型１０１の角部１０３より下方の側面が先に接触した状態で、図７で示した所定の引込み隙間１１１を有して雌金型１０１にセットされる。
【００２４】
この後、発熱体１をセットした雌金型１０１に溶湯アルミニウムを流し込むと、図３（ａ）に示す矢印Ｓ３の方向から隙間１２１にも、少量の溶湯アルミニウムＲが入り込む。隙間１２１に達した溶湯アルミニウムＲは、フランジ部３の折曲げ基端となる肩Ｒ部１２２の外側面に付着し、そこで他の溶湯アルミニウムよりも先に凝固する。
【００２５】
次いで、図示しない雄金型を嵌合させてプレスで加圧すると、図３（ｂ）に示す「加圧後」の状態となる。プレスでの加圧時に発熱体１が矢印Ｓ１の方向に引込まれると、肩Ｒ部１２２が角部１０３に当たって、フランジ部３が加圧方向に変形して起こされると共に、先に発熱体１に付着して凝固した溶湯アルミニウムＲは、発熱体１と一緒に引込まれて、境界部４より下方に境界バリとしてはみ出してしまう。これが、実際の「湯差し不良」や「境界バリ不良」の発生メカニズムであると推定される。
【００２６】
また、前述した従来の溶湯鍛造工程では、フランジ部３を有する発熱体１を雌金型１０１にセットするので、図３（ａ）で示したように、フランジ部３の外端面と雌金型１０１のキャビティ面１０２との間のギャップが少ない。特に、雌金型１０１に対して発熱体１が外側に傾くと、そのギャップが極端に少なくなって、ごく少量の溶湯アルミニウムがフランジ部３の下面側の隙間１２１に回り込み、先に固化して溶湯アルミニウムが隙間１２１全体に回らない状態となる。そのため、プレスでの加圧後に発熱体１の境界部４の全周にまで鍋基体２１が回り込まず、結果的に「湯回り不良」が発生する。
【００２７】
つまり、従来はボール状をなす発熱体１の上端外部に、外方へ向けてフランジ部３を折曲げ形成している関係で、雌金型１０１に対して発熱体１が内側に傾くと、フランジ部３の外端面と雌金型１０１のキャビティ面１０２との間のギャップが広がって、「湯差し不良」や「境界バリ不良」が起こり易くなり、逆に雌金型１０１に対して発熱体１が外側に傾くと、そのギャップが狭くなって、「湯回り不良」が起こり易くなる、という実際の不良に至るメカニズムが解明された。そこで本発明者らは、発熱体１が雌金型１０１にどのように傾いてセットされた場合でも、これらの不良を発生させないように、次の４つの対策を講じて、図１に示すような丸釜形状の鍋３１を、溶湯鍛造工程後の切削工程を行なわずに製造する方法を見出した。
【００２８】
第１の対策として、鉄底部２の最上部に位置し、溶湯鍛造工程で雌金型１０１のキャビティ面１０２に密着する発熱体１のシール部径（半径）Ｄ１を、従来のものよりも小さくする。一例として、図２に示す従来例の鍋３１では、発熱体１のシール部径Ｄ１が９９．８ｍｍであるのに対し、図１に示す本実施形態の鍋３１では、発熱体１のシール部径Ｄ１が９９．５ｍｍである。また、溶湯鍛造工程前の発熱体１のシール部径Ｄ１は、何れも１００ｍｍである。つまり、発熱体１のシール部（即ち境界部４）に対向する部分で、雌金型１０１の寸法変更により発熱体１の径方向のシールを強くすることで、「湯差し不良」や「境界バリ不良」への対策とすることができる。
【００２９】
第２の対策として、従来のフランジ部３に代わり、鉄底部２の上周縁から直線状に延長部６を伸ばした形状の発熱体１とする。溶湯鍛造工程でのフランジ部３の絞込みを無くすことで、「湯差し不良」や「境界バリ不良」のみならず、「湯回り不良」への対策とすることができる。
【００３０】
第３の対策として、従来のフランジ部３の高さ寸法ｔ１よりも、本実施形態における延長部６の高さ寸法ｔ１を大きくして、発熱体１の高さ寸法をアップさせる。一例として、図２に示すフランジ部３の高さ寸法ｔ１は０．７ｍｍであるのに対し、図１に示す延長部６の高さ寸法ｔ１は３．５ｍｍである。これは、発熱体１の傾きによる「湯差し不良」や「境界バリ不良」への対策とすることができる。
【００３１】
第４の対策として、鍋３１の最底面からシール部までの高さ寸法ｔ２を低くする。一例として、図２に示す鍋３１の最底面からシール部までの高さ寸法ｔ２は５７．５ｍｍであるのに対し、図１に示す鍋３１の最底面からシール部までの高さ寸法ｔ２は５６．５ｍｍである。これは、発熱体１の傾きによる「湯差し不良」や「境界バリ不良」への対策とすることができる。
【００３２】
図１に示す完成状態の鍋３１は、従来と同様に溶湯鍛造工程で製造される。これは先ず、凹状の内表面となるキャビティ面１０２に段差状の角部１０３が周回形成された雌金型１０１と、鉄底部２の上周縁から延長部６を直線状に延ばして周回形成したボール状の発熱体１とを用意する。図４は、雌金型１０１にセットする前の発熱体１の要部形状を示している。
【００３３】
次に、用意した発熱体１を雌金型１０１のキャビティ面１０２にセット（装着）すると、発熱体１の径方向の弾性力が作用して、発熱体１の延長部６よりも下方の鉄底部２の上部外面が、雌金型１０１の角部１０３よりも下方の側面を押圧シールした状態となる。このとき、角部１０３よりも上方に延長部６の全体が突出して配置されると共に、鉄底部２の外底面とキャビティ面１０２との間には、図７で示した所定の引込み隙間１１１が形成されて、発熱体１が雌金型１０１に浮いた状態で保持される。
【００３４】
この後、発熱体１をセットした雌金型１０１に溶湯アルミニウムを流し込む。予め雌金型１０１の角部１０３よりも上方に、発熱体１の延長部６が飛び出している関係で、延長部６はその内面だけでなく、外面も溶湯アルミニウムで覆われる。また、延長部６を直線状に延ばすことにより、その延長部６の外方で溶湯アルミニウムが先に固化する現象も回避される。
【００３５】
次に、溶湯アルミニウムを流し込んだ雌金型１０１に、図示しない雄金型を嵌合させてプレスで加圧する。この加圧により、発熱体１は前述の浮いた状態から、雌金型１０１に規制されながら、液圧絞りと同じ状態で引込まれ、角部１０３で発熱体１が折り曲がることなく、キャビティ面１０２と同じ形状になるまで変形される。ここでも発熱体１の径方向への弾性力により、発熱体１と雌金型１０１のキャビティ面１０２とのシール状態が持続し、そのシール部（最終的には境界部４となる）の下方に溶湯アルミニウムがはみ出すのを防止する。
【００３６】
この後、溶湯アルミニウムを固化して容器状の鍋基体２１を形成すると共に、溶湯アルミニウムの固化に伴って、鍋基体２１の外面に発熱体１を密着結合させて、一連の溶湯鍛造工程を終了する。これにより境界部４を境にして、鉄底部２の外面には鍋基体２１が全く覆われず露出した状態になる一方で、延長部６の外面には鍋基体２１が隙間なく覆われるような、境界部４の切削加工を不要にした完成状態の鍋３１を得ることができる。図５には、溶湯鍛造工程後における実際の鍋３１の要部断面を、写真として示している。
【００３７】
以上のように、本実施形態における完成状態の鍋３１は、溶融した熱伝導材料となる溶融アルミニウムを固化して容器状に形成される鍋基体２１と、溶融アルミニウムの固化に伴い、鍋基体２１の外面に取着される発熱体１とからなる。そして発熱体１は、上端部にフランジのないボール状に形成されており、外面が鍋基体２１により覆われずに露出する側壁としての鉄底部２と、外面が鍋基体２１により覆われ、鉄底部２の先端である上周縁から当該鉄底部２と連続して屈曲されずに直線状に延びて周回形成される延長部６と、を有して構成される。
【００３８】
この場合、発熱体１の鉄底部２の先端でフランジ状に折り曲げるのではなく、直線状に延ばした延長部６とすることにより、溶湯鍛造工程の途中で、ボール状の発熱体１が雌金型１０１に対してどのように傾いてセットされた場合でも、鉄底部２と延長部６との境となる境界部４で、溶湯アルミニウムの湯差しや湯回りによる不良を発生させない鍋３１を得ることができる。
【００３９】
また、同様の作用効果は、内表面であるキャビティ面１０２に段差状の角部１０３を周回形成した雌金型１０１を用意するステップと、側壁となる鉄底部２の先端から当該鉄底部２と連続して屈曲されずに延長部６を直線状に延ばして周回形成したボール状の発熱体１を用意するステップと、角部１０３よりも上方に延長部６を突出させた状態で、発熱体１を雌金型１０１の内表面にセットするステップと、雌金型１０１に溶融した熱伝導材料としての溶湯アルミニウムを流し込むステップと、雌金型１０１に図示しない雄金型を嵌合させて加圧し、発熱体１を角部１０３で折り曲げないように変形させるステップと、溶湯アルミニウムを固化して容器状の鍋基体２１を形成すると共に、その溶湯アルミニウムの固化に伴い、鉄底部２の外面には鍋基体２１が覆われないのに対して、延長部６の外面には鍋基体２１が覆われるようにして、鍋基体２１の外面に発熱体１を取着させるステップと、からなる鍋３１の製造方法でも実現する。
【００４０】
なお、本発明は上記実施形態に限定されるものではなく、本発明の趣旨を逸脱しない範囲で種々の変更可能である。例えば、上記実施形態では炊飯器用の鍋を例に説明したが、炊飯器以外の各種調理器において、被調理物を収容する調理器用鍋に上記実施形態の技術思想を適用しても構わない。また、各部の寸法はあくまでも一例であり、その寸法に本発明が限定されるものではない。その他、鍋の外形形状も適宜変更して構わない。
【符号の説明】
【００４１】
１  発熱体
２  鉄底部（側壁）
６  延長部
２１  鍋基体
３１  鍋
１０１  雌金型
１０２  キャビティ面
１０３  角部
【図１】
0006018167.tif 000002
【図２】
0006018167.tif 000003
【図３】
0006018167.tif 000004
【図４】
0006018167.tif 000005
【図６】
0006018167.tif 000006
【図７】
0006018167.tif 000007
【図８】
0006018167.tif 000008
【図５】
0006018167.tif 000009
【図９】
0006018167.tif 000010
【図１０】
0006018167.tif 000011
【図１１】
0006018167.tif 000012